СПОСОБ РАФИНИРОВАНИЯ АЛЮМИНИЕВЫХ СПЛАВОВ
REFINING OF ALUMINIUM ALLOYS

Изобретение относится к литейному производству и может быть применено для получения отливок из алюминиевых сплавов.
Известен способ рафинирования фильтрацией через зернистые фильтры (Производство отливок из сплавов цветных металлов: Учебник для вузов. / Курдюмов А.В., Пикунов М.В., Чурсин В.М., Бибиков Е.Л. 2-е изд., доп. и перераб. - М.: МИСИС, 1996. - 504 с.), включающий перегрев алюминиевого расплава до температуры 700-720°C и рафинирование расплава фильтрованием. Рафинирование обеспечивает снижение содержания крупных неметаллических включений и плен. Однако не снижается содержание водорода в расплаве, и для повышения механических свойств сплава необходима дополнительная операция модифицирования, что повышает трудоемкость внепечной обработки алюминиевых сплавов.
Техническим результатом изобретения является повышение механических свойств алюминиевых отливок и снижение трудоемкости внепечной обработки алюминиевых расплавов.
Сущность предлагаемого способа заключается в том, что приготавливают алюминиевый расплав, перегревая его до температуры 700-720°C, и рафинируют расплав фильтрованием. В отличие от прототипа рафинирование проводят через фильтр из пенометалла с открытой пористостью на основе сплава алюминий-титан с содержанием титана 5-10%.
Такая совокупность новых признаков с известными позволяет, по сравнению с прототипом, повысить механические свойства алюминиевых отливок и снизить трудоемкость внепечной обработки алюминиевых сплавов.
Способ заключается в том, что приготавливают алюминиевый расплав, перегревают его до температуры 700-720°C и рафинируют, фильтруя через фильтр из пенометалла с открытой пористостью на основе сплава алюминий-титан с содержанием титана 5-10%.
Фильтрование через пенометалл обеспечивает очистку расплава от неметаллических включений и плен. Использование сплава алюминий-титан для изготовления пенометалла обеспечивает снижение содержания водорода в расплаве вследствие повышенной растворимости водорода в сплавах алюминий-титан и модифицирует его за счет растворения титана. Содержание титана в фильтре из пенометалла выбирается исходя из его температуры плавления.
Все это позволяет повысить механические свойства алюминиевых отливок и снизить трудоемкость внепечной обработки алюминиевых сплавов.
Примером применения предлагаемого способа является изготовление алюминиевых отливок, при котором перегретый до 720°C алюминиевый расплав фильтруют через фильтр, установленный в форме, из пенометалла с открытой пористостью на основе сплава алюминий-титан с содержанием титана 10%.
Фильтрование через алюминиево-титановый фильтр обеспечивает одновременное протекание процессов рафинирования и модифицирования алюминиевого расплава, что повышает механические свойства алюминиевых отливок и снижает трудоемкость внепечной обработки алюминиевых сплавов.
Предлагаемый способ обеспечивает технический эффект и может быть осуществлен с помощью известных в технике средств. Следовательно, он обладает промышленной применимостью.